Brevet FR3080299A1 (20191025)

REVENDICATIONS1. Procédé de préparation d'un catalyseur d'hydrogénation sélective de coupes d'hydrocarbures polyinsaturés comprenant une phase active bimétallique à base d'un premier élément métallique de nickel, à raison de 1 et 30 (3/0 en poids en élément nickel par rapport au poids total du catalyseur, et d'un second élément métallique de cuivre, à raison de 0,5 à 15 (3/0 en poids en élément cuivre par rapport au poids total du catalyseur, le ratio molaire entre le cuivre et le nickel étant inférieur à 1, et un support comprenant au moins un oxyde réfractaire choisi parmi la silice, l'alumine et la silice-alumine, lequel procédé comprenant les étapes suivantes : a) on réalise une étape de mise en contact du support avec au moins une solution contenant au moins un précurseur de nickel ; b) on réalise une étape de mise en contact du support avec au moins une solution contenant au moins un précurseur de cuivre ; les étapes a) et b) étant réalisées séparément dans un ordre indifférent ; c) on réalise au moins une étape de séchage du précurseur de catalyseur à l'issue de l'étape a) et b), ou b) et a), à une température inférieure à 250°C ; d) on approvisionne le précurseur de catalyseur obtenu à l'issue de l'étape c) dans un réacteur d'hydrogénation sélective de coupes d'hydrocarbures polyinsaturés, et on effectue une étape de réduction par mise en contact dudit précurseur avec un gaz réducteur à une température inférieure à 200°C pendant une période supérieure ou égale à 5 minutes et inférieure 2 heures.\n<CLM>\1\tProcédé selon la revendication 1, dans lequel on réalise l'étape b) avant l'étape a).\n<CLM>\1\tProcédé selon l'une des revendications 1 ou 2, dans lequel l'étape d) est réalisée à une température comprise entre 130 et 190°C.\n<CLM>\1\tProcédé selon l'une quelconque des revendications 1 à 3, dans lequel l'étape d) est réalisée entre 10 minutes et 110 minutes. 29\n<CLM>\1\tProcédé selon l'une quelconque des revendications 1 à 4 comprenant en outre une étape e) de passivation par un composé soufré après l'étape de traitement réducteur d).\n<CLM>\1\tProcédé selon l'une quelconque des revendications 1 à 5 dans lequel on réalise entre l'étape a) et b) une étape de séchage du précurseur de catalyseur à une température 5 inférieure à 250°C.\n<CLM>\1\tProcédé selon l'une quelconque des revendications 1 à 6, dans lequel la teneur en cuivre est comprise entre de 0,5 et 12 (3/0 poids en élément cuivre par rapport au poids total du catalyseur.\n<CLM>\1\tProcédé selon l'une quelconque des revendications 1 à 7, dans lequel le précurseur de 10 cuivre est choisi parmi l'acétate de cuivre, l'acétylacétonate de cuivre, le nitrate de cuivre, le sulfate de cuivre, le chlorure de cuivre, le bromure de cuivre, l'iodure de cuivre ou le fluorure de cuivre.\n<CLM>\1\tProcédé selon la revendication 8, dans lequel le précurseur de cuivre est le nitrate de cuivre. 15\n<CLM>\1\tProcédé selon l'une quelconque des revendications 1 à 9, dans lequel le gaz réducteur de l'étape d) est le dihydrogène.\n<CLM>\1\tProcédé selon la revendication 10, dans lequel le débit d'hydrogène, exprimé en L/heure/gramme de précurseur de catalyseur est compris entre 0,01 et 100 L/heure/gramme de précurseur de catalyseur. 20\n<CLM>\1\tProcédé selon l'une quelconque des revendications 1 à 11, dans lequel on réalise avant l'étape d) une étape de traitement thermique du précurseur de catalyseur séché obtenu à l'étape c) à une température comprise entre 250 et 1000°C.\n<CLM>\1\tProcédé selon l'une quelconque des revendications 1 à 12, dans lequel le support est une alumine.\n<CLM>\1\tProcédé d'hydrogénation sélective de composés polyinsaturés contenant au moins 2 atomes de carbone par molécule, tels que les dioléfines et/ou les acétyléniques et/ou les alcénylaromatiques, contenus dans une charge d'hydrocarbures ayant un point d'ébullition final inférieur ou égal à 300°C, lequel procédé étant réalisé à une 5 température comprise entre 0 et 300°C, à une pression comprise entre 0,1 et 10 MPa, à un ratio molaire hydrogène/(composés polyinsaturés à hydrogéner) compris entre 0,1 et 10 et à une vitesse volumique horaire comprise entre 0,1 et 200 11-1 lorsque le procédé est réalisé en phase liquide, ou à un ratio molaire hydrogène/(composés polyinsaturés à hydrogéner) compris entre 0,5 et 1000 et à une vitesse volumique 10 horaire entre 100 et 40000 11-1 lorsque le procédé est réalisé en phase gazeuse, en présence d'un catalyseur obtenu selon l'une quelconque des revendications 1 à 13.